(57)【特許請求の範囲】
【請求項１】
少なくとも１個の炭素−炭素不飽和結合及び少なくとも１個のエポキシ基を有する化合物の炭素−炭素不飽和結合を選択的に水素化してエポキシ化合物を製造する方法において、反応温度が９０℃以上であり、ロジウムを活性炭に担持した後、アルカリ性水溶液で処理し、次いで液相で還元して得られる触媒を用いることを特徴とするエポキシ化合物の製造方法。
【請求項２】
少なくとも１個の炭素−炭素不飽和結合が芳香環を形成しているものである請求項１に記載のエポキシ化合物の製造方法。
【請求項３】
反応溶媒としてエーテル類又はエステル類を用いる請求項１又は２に記載のエポキシ化合物の製造方法。
【請求項４】
水素化反応を反応温度９０〜１５０℃、かつ水素圧１〜３０ＭＰａで行う請求項１〜３のいずれかに記載のエポキシ化合物の製造方法。
【請求項５】
化合物がエピクロロヒドリンと多価フェノールとを反応させて得られた化合物である請求項１〜４のいずれかに記載のエポキシ化合物の製造方法。
【発明の詳細な説明】
【０００１】
【発明の属する技術分野】
本発明は、エポキシ化合物の製造法に関する。詳しくは、エポキシ基と炭素ー炭素不飽和結合を有する化合物の不飽和結合を特定の触媒を用いて選択的に水素化する方法に関する。
本発明により得られたエポキシ樹脂は、塗料、コーティング材料、バインダー樹脂等への用途が期待される。
【０００２】
【従来の技術】
エピクロロヒドリンとビスフェノールＡとを反応させて得られるビスフェノールＡ型エポキシ樹脂は、汎用型エポキシ樹脂としてコーティング材料、電気絶縁材料、積層物、構造材料等に従来より広く使用されている。しかしながら、ビスフェノール型エポキシ樹脂は芳香環を有するために耐候性に難点があり、特に耐候性が必要な用途には、シクロヘキセン系の脂環状オレフィンを過酢酸によりエポキシ化したものが耐候性エポキシ樹脂として市販されている。
【０００３】
一方、過酸によるエポキシ樹脂の代わりに、ビスフェノール型エポキシ樹脂の芳香環を水素化して対応する脂環状エポキシ樹脂を製造する試みが従来からいろいろと提案されている。この場合、核水素化の際に、エポキシ基の分解をできるだけ押さえることが必要である。
従来技術としては、例えば、米国特許第３３３６２４１号明細書にはロジウムまたはルテニウムを不活性な担体に担持した触媒を用いる方法、特開平８−４８６７６号公報及び特開平８−５３３７０号公報には均質ルテニウム触媒を用いる方法、特開平１０−２０４００２号公報には活性炭にルテニウムとナトリウムを担持した触媒を用いる方法、本発明者の提案に係る特開平１１−２１７３７９号公報にはロジウムまたはルテニウムを比表面積が５〜６００ｍ2／ｇの範囲にある炭素質担体に担持した触媒を用いる方法及び特開２０００−２２６３８０号公報にはルテニウム担持触媒を用いてエーテル溶媒中、脂肪酸エステルの存在下に反応を行う方法が開示されている。
【０００４】
【発明が解決しようとする課題】
しかしながら、従来法におけるルテニウムを用いる触媒はロジウムに比べてメタルあたりの活性が非常に低いため、十分な活性を得るには触媒量を増やしたり、反応圧を上げる必要があった。また、ロジウム担持触媒についてはルテニウム触媒に比べて活性は高いものの、そのレベルは満足できるものでなかった。また、いずれの触媒でも反応温度を上げると水素化活性は向上するものの、エポキシ基の分解が増加し、生成物の品質が低下するという問題が生じるので、文献中には反応温度については１５０℃以下という記載はあるものの実施例ではいずれも８０℃以下の温度が採用されており、９０℃以上で行った例は見当らない。また、反応温度が９０℃以上になると担体として活性炭を用いた場合には、エポキシ基の重合物が多量に生成し、濾過による触媒分離が困難となるという問題点があった。
【０００５】
本発明はエポキシ基含有化合物の炭素−炭素不飽和結合を選択的に水素化する反応において、９０℃以上の反応温度でもエポキシ基の分解が少なく、かつ触媒の濾過分離が容易な水素化触媒を提供することを目的とする。
【０００６】
【課題を解決するための手段】
本発明者らは、上記課題を解決するため鋭意検討した結果、公知の貴金属、とりわけロジウムを活性炭に担持した触媒は９０℃以下で触媒リサイクル反応を行うとグラファイトに担持した触媒に比べ活性低下が大きいが、９０℃以上で反応するとグラファイトに担持した触媒と同等の高活性及び選択性を示し、かつグラファイトに担持した触媒に比べて非常に良好な触媒濾過性を示すことを見出し、本発明を完成するに至った。
【０００７】
即ち本発明は少なくとも１個の炭素−炭素不飽和結合及び少なくとも１個のエポキシ基を有する化合物の炭素−炭素不飽和結合を選択的に水素化してエポキシ化合物を製造する方法において、反応温度が９０℃以上であり、ロジウムを活性炭に担持した後、アルカリ性水溶液で処理し、次いで液相で還元して得られる触媒を用いることを特徴とするエポキシ化合物の製造方法を要旨とするものである。
【０００８】
【発明の実施の形態】
以下、本発明を詳細に説明する。
本発明に用いられる出発原料は、少なくとも一個の炭素−炭素不飽和結合及び少なくとも一個のエポキシ基を有する化合物である。これは、モノマー、オリゴマー又はポリマーのいずれでもよい。具体的には、エポキシ基を有する芳香環化合物、不飽和脂肪族化合物、不飽和環状脂肪族化合物、不飽和復素環化合物等が挙げられる。中でも、炭素−炭素不飽和結合が芳香環を形成している化合物であるのが好ましい。
【０００９】
この芳香環化合物の具体例としては、例えば、スチレンオキサイド、フェニルグリシジルエーテル、ハイドロキノンのジグリシジルエーテル、レゾルシンのジグリシジルエーテル、一般式（Ｉ）で表されるビスフェノールＡ又はビスフェノールＦとエピクロルヒドリンとを原料とするエポキシ樹脂、一般式（II）で表されるフェノールノボラック樹脂又はクレゾールノボラック樹脂のポリグリシジルエーテル等が挙げられる。
【００１０】
【化１】
0003793424.tif 000002
【００１１】
（式中、Ｒ1は水素原子又はメチル基を示し、ｎは０ないし４０である）
この中、式（Ｉ）で示されるビスフェノールＡ型エポキシ樹脂、及び式（II）で表されるオルソクレゾールノボラックのポリグリシジルエーテルが好ましく、この中、ビスフェノールＡのジグリシジルエーテル（式（Ｉ）のｎ＝１）及びそのオリゴマーが特に好ましい。
【００１２】
なお、ビスフェノールＡのジグリシジルエーテルは例えばエピコート８２７、８２８として、又そのオリゴマーはエピコート８３４として、また、式（II）のものはエピコート１５２、１５４、１８０Ｓ６５としてジャパンエポキシレジン株式会社より市販されている。
本発明に用いられる水素化触媒は、貴金属、とりわけロジウムを活性炭に担持した触媒であり、貴金属化合物、とりわけロジウム化合物を活性炭に担持させ、アルカリ性水溶液で処理し、次いで還元して得られる。
【００１３】
本発明において使用するロジウム化合物としては加熱分解可能なものであれば特に制限はなく、塩化ロジウム、硝酸ロジウム、硫酸ロジウム等の無機塩、ロジウムアセチルアセトナート等の有機金属化合物、テトラロジウムドデカカルボニル等の配位化合物が挙げられるが、対アニオンのヘテロ元素が残存すると活性が低下したり、また、有機ロジウム化合物は高価であることから塩化ロジウムを用いることが好ましい。
【００１４】
貴金属を活性炭に担持させる方法に特に制限はないが、通常の場合、浸漬法が用いられる。例えば上記触媒成分の金属化合物を溶解可能な溶媒、例えば、水に溶解して溶液とし、この溶液中に活性炭を浸漬して含浸担持させる。その後減圧下溶媒を留去し、必要に応じて還元処理を行う。還元処理としては気相還元法、あるいは液相還元法のいずれの方法でも行うことができるが、液相還元法で調製した方が低温で処理するためメタルを高分散に担持でき、より好ましい。
【００１５】
例えば水素ガスを用いて気相で還元する場合、１００〜６００℃、好ましくは１５０〜５００℃、より好ましくは２００〜４００℃の温度で行われる。ここで用いられる還元剤としては、水素以外に一酸化炭素が挙げられる。また、窒素、アルゴン等の不活性ガスで希釈した状態で用いてもよい。また、液相で還元する場合は、まず、貴金属化合物を担持した後、アルカリ性水溶液で処理して該貴金属化合物を水酸化物として不溶化、固定化しておき、これを還元処理するのが好ましい。不溶、固定化に用いるアルカリ性水溶液のアルカリの種類としてはアンモニア水や、水酸化ナトリウム、炭酸ナトリウム、水酸化カリウム等のアルカリ金属水酸化物の水溶液が好ましく使用できるが、不溶、固定化後の水洗の容易さや、アルカリ金属カチオンの残存等の影響を考慮するとアンモニア水を用いるのが最も好ましい。
【００１６】
使用するアルカリの量は貴金属に対して３〜１００当量が好ましく、更には６〜５０当量がより好ましい。アルカリ性水溶液による処理温度は２０℃から９０℃が好ましく、特にアンモニア水を用いる場合には、５０℃より高温であるとアンモニアの脱離が著しくなるので２０〜５０℃がより好ましい。
アルカリ性水溶液で不溶、固定化した触媒はイオン交換水等で充分洗浄する。特にアルカリ金属水酸化物の水溶液を用いる場合、Ｎａ+、Ｋ+等のアルカリ金属カチオンが残存すると水素化活性が低下するので充分洗浄することが必要である。
【００１７】
不溶、固定化した触媒はホルマリン、ギ酸あるいはメタノール等を用いて液相で還元することが好ましい。還元剤の使用量は貴金属に対して３〜１００モル当量、好ましくは６〜５０モル当量である。還元温度は２０〜１２０℃、好ましくは５０〜１００℃である。液相で還元した触媒は濾過し、イオン交換水等で充分洗浄した後、乾燥して水素化反応に用いることができる。
【００１８】
液相還元を用いると、イオン交換水等で洗浄して充分過剰の塩素を取り除くことができるのでより好ましい。
水素化反応に使用する触媒量は、反応原料１００重量部に対して０．０５〜１００重量部、好ましくは０．１〜５０重量部であるが、反応温度、又は反応圧力等の諸条件に応じ、実用的な反応速度が得られる範囲内において任意に選択できる。
【００１９】
本発明の水素化反応での反応温度は、９０〜１５０℃、好ましくは１００〜１２０℃である。活性炭に担持した触媒が高温でグラファイトに担持した触媒に比べて活性が高く、重合物が付着しても濾過性が良い理由としては、活性炭は比表面積が大きく、吸着点が多いためにメタルへの有機物の付着が抑制され、劣化が低減されるためと考えられる。
また、反応圧力は通常１〜３０ＭＰａ、好ましくは３〜１０ＭＰａである。
【００２０】
反応方式としては液相懸濁反応或いは固定床反応のいずれも採用することができる。
また、反応溶媒としては出発原料の溶解性からＴＨＦ、ジオキサンのようなエーテル類や酢酸メチル、酢酸エチル、プロピオン酸メチルのようなエステル類が好ましく用いられる。
【００２１】
本発明の方法に従って水素化反応を行った後、触媒を濾別し、その後蒸留により揮発成分を除去し、目的生成物を得ることが出来る。
【００２２】
【実施例】
以下実施例により本発明を更に詳細に説明するが、本発明は、その要旨を超えない限り、これら実施例に限定されるものでない。
実施例１
４０．０重量％Ｒｈメタル含有塩化ロジウム水和物６２５ｍｇを水６ｇに溶解させた中に市販の粉末活性炭４．７５ｇを加え含浸担持した。その後エバポレーターで溶媒を除去した。これを２８重量％アンモニア水０．７８ｇを水  ６ｍｌに溶かした水溶液に加え、室温で固定化処理を行った。濾別後イオン交換水で洗浄した。この固定化した触媒をギ酸２ｇと水２０ｍｌの混合液に加え、加熱還流して５時間還元処理を行った。濾別後、得られた触媒をイオン交換水で洗浄した後、５０℃で乾燥し、５重量％ロジウム／活性炭触媒を得た。
【００２３】
この触媒０．１６ｇを用いて２００ｍｌ容量の誘導撹拌式オートクレーブにテトラヒドロフラン２０ｇ、２，２−ジ−（ｐ−グリシドキシ−フェニル）―プロパン８０ｇ（ジャパンエポキシレジン社製  エピコート８２８  エポキシ当量１８６）を加え、水素を２ＭＰａ圧入した後、１１０℃まで昇温した。１１０℃で水素を８ＭＰａに昇圧し、１１５℃に昇温して５．５時間反応した。反応後触媒を濾別し、減圧下揮発分を留去した。
【００２４】
1H-NMRスペクトルの積分値より芳香環の水素化率を、過塩素酸滴定法(JIS K7236)によりエポキシ当量を求めた。ここでエポキシ当量とはエポキシ基１モルを含むエポキシ樹脂のグラム数を表す。
反応液の濾過条件は濾過温度２０℃、濾紙No.5B、濾過面積１２．５cm2,  真空度２０ｍｍＨｇであり、濾過時間をもって濾過性能を評価した。結果を表１に示す。
比較例１
グラファイト（TIMCAL社製 TIMREX HSAG100, 表面積130m2/g）を用いた以外実施例１と同様の方法で触媒を調製した。これを用いて反応時間を6時間にした以外実施例１と同様の方法で反応を行った。結果を表１に示す。
【００２５】
【表１】
0003793424.tif 000003
【００２６】
【発明の効果】
本発明に従って、炭素−炭素不飽和結合及びエポキシ基を有する化合物を、ロジウムを活性炭に担持した後、アルカリ性水溶液で処理し、次いで液相で還元して得られる触媒を用いて９０℃以上で水素化反応を行えば、エポキシ基の分解が少なく、炭素−炭素不飽和結合を選択的に水素化でき、しかも容易に触媒を濾過することができ、有利にエポキシ化合物を製造することができる。